(57)【要約】【課題】経時的に反りが生ずるのを防止し、寸法安定性を維持して剥離等の問題を解決した磁性体壁面に対する磁着シートを提供する。【解決手段】シート本体１はフェライト粉末のような帯磁した磁粉を混練配合してなる軟質ゴムベースからなるマグネチックシート２と、軟質合成樹脂製の装飾乃至保護シート３との間にグラスファイバーを主成分とした不織布４を介在させ、前記マグネッチックシート２と装飾乃至保護シート３を当該不織布４に熱融着させて構成した。【選択図】  図１
2004182377.tif 000002
【特許請求の範囲】
【請求項１】
エレベーター乗篭内を含む磁性体からなる壁面に磁着させて当該壁面を装飾乃至保護するための磁着シートにおいて、シート本体はフェライト粉末のような帯磁した磁粉を混練配合してなる軟質ゴムベースからなるマグネチックシートと、軟質合成樹脂製の装飾乃至保護シートとの間にグラスファイバーを主成分とした不織布を介在させ、前記マグネッチックシートと装飾乃至保護シートを当該不織布に熱融着させて構成してあることを特徴とする磁性体壁面に対する磁着シート。
【発明の詳細な説明】
【０００１】
【発明の属する技術分野】
本発明はエレベーター乗篭内の磁性体からなる壁面、あるいは建屋内の磁性体からなる壁面、さらにはオフィス等で用いられるスチールパーテーションの壁面に磁着させる磁性体壁面に対する磁着シートに関する。
【０００２】
【従来の技術】
例えばエレベーター乗篭内の壁面の場合、荷物の搬出入の際に生ずる傷や、悪戯等により壁面が経時的に汚損されることが多い。そのため、磁性体からなる壁面に磁着性保護シートを付設して汚損等に対処するようにしている。また、一般建屋内の磁性体からなる壁面においても模様替え等に際して表面を美麗に処理した装飾シート乃至保護シートを磁着させるようにしている。
【０００３】
これら従来の磁着シートは、特許第３０５７４２６号公報等に記載されているように、フェライト粉末を配合した軟質磁性シートの一方の面に合成樹脂製シートを貼り合わせた構造のものが主となっている。
【０００４】
【発明が解決しようとする課題】
上記したように、従来の磁着シートは軟質ゴムベースからなるマグネチックシートとポリ塩化ビニル樹脂に代表される軟質合成樹脂によって作製された装飾乃至保護シートとを接着剤等によって貼り合わせた構造となっている。
【０００５】
ところが、軟質ゴムベースからなるマグネチックシートと、軟質合成樹脂製の装飾乃至保護シートの温度変化に伴う熱収縮率がそれぞれ異なるため寸法安定性が甚だ悪く、製造後数日にしてシート本体に反りが発生して施工し難くなると共に、経時的にマグネチックシートと装飾乃至保護シートが剥離してくるという問題点がある。
【０００６】
この問題点を解決するためには、熱収縮率を共通にする素材を用いればよいのであるが、マグネチックシートにブタジエンラバー（ＢＲ）やスチレンブタジエンラバー（ＳＢＲ）等を用いると共に、装飾乃至保護シートのベースレジンとして汎用のポリ塩化ビニル樹脂等を用いる限りにおいては回避することのできない問題である。
【０００７】
そこで、本発明はたとえ熱収縮率を異にするマグネチックシートと、装飾乃至保護シートであっても、経時的に反りが生ずるのを防止し、寸法安定性を維持して剥離等の問題を解決した磁性体壁面に対する磁着シートを提供することを目的とするものである。
【０００８】
【課題を解決するための手段】
前記目的を達成するための本発明の構成を詳述すれば、エレベーター乗篭内を含む磁性体からなる壁面に磁着させて当該壁面を装飾乃至保護するための磁着シートにおいて、シート本体はフェライト粉末のような帯磁した磁粉を混練配合してなる軟質ゴムベースからなるマグネチックシートと、軟質合成樹脂製の装飾乃至保護シートとの間にグラスファイバーを主成分とした不織布を介在させ、前記マグネッチックシートと装飾乃至保護シートを当該不織布に熱融着させて構成してあることを特徴とする磁性体壁面に対する磁着シートである。
【０００９】
上記したように、本発明はマグネチックシートと、装飾乃至保護シートとの間にグラスファイバーを主成分とした不織布を介在させて互いの接触面において熱融着させるようにしたものであるから、中間に位置する不織布が熱収縮率の違いを吸収することができ、経時的に反りが生ずるという従来の不具合点を解消することができる。また、寸法安定性が飛躍的に向上するので施工し易くなると共に、剥離等の問題を解消し得た磁着シートを提供することができるものである。
【００１０】
【発明の実施の形態】
以下、本発明磁性体壁面に対する磁着シートの具体的構成を図示の実施形態に基づき詳細に説明する。
図１は本発明磁着シートの一実施形態を示す部分拡大断面図であり、図中１はシート本体を示す。
【００１１】
このシート本体１は、基本的には磁性体からなる壁面に磁着し得るマグネチックシート２と、このマグネチックシート２の表面側を覆うこととなる装飾乃至保護シート３とからなり、従来はマグネチックシート２の一方の面に接着剤を用いてポリ塩化ビニル樹脂を主体とした装飾乃至保護シート３を貼り合わせた構造となっていた。
【００１２】
これに対し、本発明においてはマグネチックシート２と装飾乃至保護シート３の間にグラスファイバーを主成分とした不織布４を介在させて、三層構造となし、且つ不織布４とマグネチックシート２の接触面および不織布４と装飾乃至保護シート３の接触面をそれぞれ熱融着して互いに強固に定着させるようにしたものである。
【００１３】
マグネチックシート２は、前記したＢＲやＳＢＲの他、イソプレンラバー（ＩＲ）、クロロプレンラバー（ＣＲ）、ニトリルブタジエンラバー（ＮＢＲ）、ブチルゴム（ＩＩＲ）のような汎用の合成ゴムをベースとし、これにフェライト粉末のような帯磁した磁性粉を適宜割合にて配合して混練し、厚さ０．５ｍｍ〜０．７ｍｍ程度の薄いシート状に成形したものである。
【００１４】
装飾乃至保護シート３は、可塑剤を配合したポリ塩化ビニル樹脂の他、ポリエチレン樹脂、ポリエチレンテレフタレート樹脂、ポリプロピレン樹脂のような汎用の軟質合成樹脂剤を用いて厚さ０．１５ｍｍ〜０．３ｍｍ程度の薄いシート状に成形したものである。
【００１５】
また、上記マグネチックシート２と装飾乃至保護シート３の間に介在させる不織布４は、グラスウールを含むグラスファイバーを主成分とし、これに適宜ポリエチレン樹脂、ポリプロピレン樹脂等の軟質合成樹脂剤を配合し、機械的、熱的に処理して厚さ０．０９ｍｍ〜０．１ｍｍ程度の薄いシート状に成形したものである。
【００１６】
本発明磁着シートはこのように、グラスファイバーを主成分とした不織布４を芯材として、これの一方の面に前記マグネチックシート２を熱融着すると共に、他方の面に美麗な表面処理を施した装飾乃至保護シート３を熱融着したものであり、マグネチックシート２と装飾乃至保護シート３の熱収縮率に差異があったとしても、中間に位置する不織布４がこれを吸収することができ、シート本体１に反りが生ずるのを有効に防ぐことができる。
【００１７】
【発明の効果】
以上のように、本発明磁性体壁面に対する磁着シートによれば、経時的に反りが生ずるのを防ぐことができ、寸法安定性を維持して剥離等の問題を解決することができるものである。
【図面の簡単な説明】
【図１】本発明磁着シートの一実施形態を示す部分拡大断面図である。
【符号の説明】
１：シート本体                    ２：マグネチックシート
３：装飾乃至保護シート            ４：不織布
【図１】
2004182377.tif 000003